(57)【特許請求の範囲】
【請求項１】
ステンレス鋼からなる帯状電極と組み合わせて肉盛りサブマージアーク溶接に使用されるサブマージアーク溶接用フラックスであって、
ＭｇＯ：１７質量％以上３０質量％以下、
Ａｌ２Ｏ３：１０質量％以上２０質量％以下、
ＳｉＯ２：１０質量％以上３０質量％以下、
ＺｒＯ２：５質量％以上１５質量％以下、
ＣａＯ：１．０質量％以上１５質量％以下、
を含有するとともに、
金属Ｓｉを含有し、
前記金属Ｓｉの含有量［Ｓｉ］（質量％）と、前記ステンレス鋼に含有されるＣｒの含有量［Ｃｒ］（質量％）との関係が、
０．０６４≧３［Ｓｉ］／２［Ｃｒ］≧０．０２５
であることを特徴とするサブマージアーク溶接用フラックス。
【請求項２】
前記金属Ｓｉの含有量が０．１質量％以上３質量％以下であることを特徴とする請求項１に記載のサブマージアーク溶接用フラックス。
【請求項３】
金属弗化物：１質量％以上２０質量％以下を含有することを特徴とする請求項１または請求項２に記載のサブマージアーク溶接用フラックス。
【請求項４】
金属Ｖおよび金属Ｎｂを含有し、
前記金属Ｖの含有量［Ｖ］（質量％）と、前記金属Ｎｂの含有量［Ｎｂ］（質量％）との合計の含有量が、
０．１≦［Ｖ］＋［Ｎｂ］≦３．０
の範囲であることを特徴とする請求項１から請求項３のいずれか一項に記載のサブマージアーク溶接用フラックス。
【発明の詳細な説明】
【技術分野】
【０００１】
本発明は、肉盛りサブマージアーク溶接に使用されるサブマージアーク溶接用フラックスに関する。
【背景技術】
【０００２】
一般に、連続鋳造設備等に用いられるガイドやロール等は高温かつ水蒸気環境にさらされ、加熱、冷却の繰り返しを受けるため、高温での耐摩耗性、耐食性および耐熱亀裂性が要求される。そこで、従来から、これらの性能を向上させるため、例えば、低合金鋼の下地ロールに、Ｃｒ合金鋼を肉盛溶接したものが用いられている。
【０００３】
このような肉盛溶接に用いるフラックスとして、例えば特許文献１には、フラックスの組成を所定範囲に規定した肉盛溶接用フラックスが開示されている。特許文献１によれば、この肉盛溶接用フラックスを用いることで、耐熱亀裂性、耐摩耗性および耐食性に優れた肉盛溶着金属が得られ、かつ良好な溶接作業性を有すると記載されている。
また、特許文献２には、フラックスの組成を所定範囲に規定したサブマージアーク溶接用フラックスが開示されている。特許文献２によれば、このサブマージアーク溶接用フラックスを用いることで、高温での強度、耐摩耗性、耐食性に優れた肉盛溶接金属が得られ、かつ良好な溶接作業性を有すると記載されている。
【先行技術文献】
【特許文献】
【０００４】
【特許文献１】特開平４-５５７９１号公報
【特許文献２】特許第３１６０４５９号公報
【発明の概要】
【発明が解決しようとする課題】
【０００５】
ところで、肉盛りサブマージアーク溶接では、特に直径が２００ｍｍ以上２５０ｍｍ以下程度の比較的小径のロールを肉盛する場合、ロール素材が溶接入熱により加熱されやすい。そのため、高パス間温度（例えば３００℃以上６００℃以下）での作業が余儀なくされ、スラグ剥離性が著しく劣化する傾向がみられる。従来の肉盛溶接用フラックスにおいては、特に高パス間温度域で肉盛溶接を行う場合のスラグ剥離性について改善の余地がある。また、肉盛溶接においては、良好なビード形状が得られることが望まれている。
【０００６】
本発明はかかる問題点に鑑みてなされたものであって、高パス間温度域での肉盛溶接においてもスラグ剥離性に優れ、かつ良好なビード形状が得られるサブマージアーク溶接用フラックスを提供することを課題とする。
【課題を解決するための手段】
【０００７】
従来の技術においては、肉盛溶接用フラックスについて、高パス間温度域での肉盛溶接においてスラグ剥離性が飛躍的に改善する、即ち、フラックスの設計を最適化することで、高パス間温度域での肉盛溶接におけるスラグ剥離性を改善したというような知見は一切示唆されていない。そこで、本発明者らは鋭意検討した結果、フラックスの成分組成や含有量の関係を規定することで、高パス間温度域での肉盛溶接においてもスラグ剥離性に優れ、かつ良好なビード形状が得られるサブマージアーク溶接用フラックスの発明を成すに至った。
【０００８】
すなわち、本発明に係るサブマージアーク溶接用フラックスは、ステンレス鋼からなる帯状電極と組み合わせて肉盛りサブマージアーク溶接に使用されるサブマージアーク溶接用フラックスであって、ＭｇＯ：１７質量％以上３０質量％以下、Ａｌ２Ｏ３：１０質量％以上２０質量％以下、ＳｉＯ２：１０質量％以上３０質量％以下、ＺｒＯ２：５質量％以上１５質量％以下、ＣａＯ：１．０質量％以上１５質量％以下、を含有するとともに、金属Ｓｉを含有し、前記金属Ｓｉの含有量［Ｓｉ］（質量％）と、前記ステンレス鋼に含有されるＣｒの含有量［Ｃｒ］（質量％）との関係が、０．０６４≧３［Ｓｉ］／２［Ｃｒ］≧０．０２５であることとした。
【０００９】
かかる構成によれば、サブマージアーク溶接用フラックス（以下、適宜、フラックスという）は、成分組成を規定するとともに、金属Ｓｉの含有量と、ステンレス鋼に含有されるＣｒの含有量との関係を規定することで、高パス間温度域での肉盛溶接においてもスラグ剥離性に優れ、かつ良好なビード形状が得られる。
【００１０】
本発明に係るサブマージアーク溶接用フラックスは、前記金属Ｓｉの含有量が０．１質量％以上３質量％以下であることが好ましい。
かかる構成によれば、スラグ剥離性がより向上する。
【００１１】
本発明に係るサブマージアーク溶接用フラックスは、金属弗化物：１質量％以上２０質量％以下を含有することが好ましい。
かかる構成によれば、アークが安定するとともにスラグの流動性が増し、ビード形状がより良好となる。
【００１２】
本発明に係るサブマージアーク溶接用フラックスは、金属Ｖおよび金属Ｎｂを含有し、
前記金属Ｖの含有量［Ｖ］（質量％）と、前記金属Ｎｂの含有量［Ｎｂ］（質量％）との合計の含有量が、０．１≦［Ｖ］＋［Ｎｂ］≦３．０の範囲であることが好ましい。
かかる構成によれば、溶接金属の耐熱亀裂性が向上する。
【発明の効果】
【００１３】
本発明のサブマージアーク溶接用フラックスは、高パス間温度域での肉盛溶接においてもスラグ剥離性に優れ、かつ良好なビード形状が得られる。
【発明を実施するための形態】
【００１４】
以下、本発明を実施するための形態について、詳細に説明する。
本実施形態のサブマージアーク溶接用フラックスは、ステンレス鋼からなる帯状電極と組み合わせて肉盛りサブマージアーク溶接に使用されるものである。そして、フラックスは、ＭｇＯ、Ａｌ２Ｏ３、ＳｉＯ２、ＺｒＯ２、ＣａＯを所定量含有するとともに、金属Ｓｉを含有する。さらに、フラックスは、金属Ｓｉの含有量［Ｓｉ］（質量％）と、ステンレス鋼に含有されるＣｒの含有量［Ｃｒ］（質量％）との関係を規定したものである。
【００１５】
また、フラックスは、金属弗化物を所定量含有することが好ましい。また、フラックスは、金属Ｖおよび金属Ｎｂを含有し、金属Ｖの含有量［Ｖ］（質量％）と、金属Ｎｂの含有量［Ｎｂ］（質量％）との合計の含有量を所定にすることが好ましい。
【００１６】
以下、フラックスの化学成分等の限定理由について詳細に説明する。なお、各成分の含有量は、フラックス全体についての含有量である。
【００１７】
［ＭｇＯ：１７質量％以上３０質量％以下］
ＭｇＯは、塩基度を高めるとともに、スラグ剥離性を向上させる作用があり、これらの作用を有効に発揮させるためには１７質量％以上添加する必要がある。しかし、３０質量％を超えると、スラグ焼き付きを引き起こす。したがって、ＭｇＯ含有量は、１７質量％以上３０質量％以下とする。ＭｇＯ含有量は、前記効果をより向上させる観点から、好ましくは２０質量％以上、より好ましくは２１質量％以上である。また、スラグ焼き付きの発生をより抑制する観点から、好ましくは２７質量％以下、より好ましくは２６質量％以下である。なお、ＭｇＯは炭酸塩の形で添加しても同様の効果が得られる。その場合は、ＭｇＯに換算して上記範囲内になるように添加する必要がある。
【００１８】
［Ａｌ２Ｏ３：１０質量％以上２０質量％以下］
Ａｌ２Ｏ３は、スラグの融点に作用する成分でビードの止端部の直線性を保つ効果がある。しかし、Ａｌ２Ｏ３含有量が１０質量％未満であったり、２０質量％を超えたりすると、ビードの止端部の直線性が保てなくなる。したがって、Ａｌ２Ｏ３含有量は、１０質量％以上２０質量％以下とする。Ａｌ２Ｏ３含有量は、ビードの止端部の直線性をより良好にする観点から、好ましくは１２質量％以上、より好ましくは１３質量％以上である。また、ビードの止端部の直線性をより良好にする観点から、好ましくは１８質量％以下、より好ましくは１７質量％以下である。
【００１９】
［ＳｉＯ２：１０質量％以上３０質量％以下］
ＳｉＯ２は、滑らかなビード形状を得るために不可欠であり、この効果を発揮するためには１０質量％以上添加する必要がある。しかし、３０質量％を超えると、ビードの均一性が損なわれる。したがって、ＳｉＯ２含有量は、１０質量％以上３０質量％以下とする。ＳｉＯ２含有量は、前記効果をより向上させる観点から、好ましくは１４質量％以上、より好ましくは１５質量％以上である。また、ビード形状をより良好にする観点から、好ましくは２１質量％以下、より好ましくは２０質量％以下である。なお、ＳｉＯ２は粘結剤（水ガラス等）から添加されるものも含まれる。
【００２０】
［ＺｒＯ２：５質量％以上１５質量％以下］
ＺｒＯ２は、ビードの馴染みを向上させるのに有効であり、この効果を発揮させるためには５質量％以上添加する必要がある。しかし、１５質量％を超えると、スラグ剥離性が劣化する。したがって、ＺｒＯ２含有量は、５質量％以上１５質量％以下とする。ＺｒＯ２含有量は、前記効果をより向上させる観点から、好ましくは７質量％以上、より好ましくは８質量％以上である。また、スラグ剥離性をより向上させる観点から、好ましくは１３質量％以下、より好ましくは１２質量％以下である。
【００２１】
［ＣａＯ：１．０質量％以上１５質量％以下］
ＣａＯは、フラックスの塩基度を高め、溶接時の冶金反応を促進するとともにスラグ剥離性を高める成分であり、これらの効果を発揮させるためには１．０質量％以上添加する必要がある。しかし、１５質量％を超えると、スラグの粘性が増大しすぎて、均一なビード形状を得にくくなる。したがって、ＣａＯ含有量は、１．０質量％以上１５質量％以下とする。ＣａＯ含有量は、前記効果をより向上させる観点から、好ましくは１．５質量％以上、より好ましくは２．０質量％以上である。また、ビード形状をより良好にする観点から、好ましくは１０質量％以下、より好ましくは９質量％以下である。なお、ＣａＯは炭酸塩の形で添加しても同様の効果が得られる。その場合は、ＣａＯに換算して上記範囲内になるように添加する必要がある。
【００２２】
［金属Ｓｉ］
金属Ｓｉは、フラックス中に、単体または合金として含有される。本発明者らは、ステンレス鋼の帯状電極を用いたサブマージアーク溶接において、溶接金属とスラグとの界面においてＣｒ酸化物（Ｃｒ２Ｏ３）が形成されることによりスラグ剥離性が悪化する知見を得た。そして、フラックス中に含まれる金属Ｓｉは、ステンレス鋼が溶接されることで形成される溶接金属の表面側で、スラグと溶接金属との界面でＣｒより優先的に酸化することを見出した。すなわち、金属Ｓｉは、スラグの剥離性を悪化させるＣｒ酸化物（Ｃｒ２Ｏ３）が形成されることを防止し、スラグ剥離性を向上させるための元素である。
【００２３】
金属Ｓｉ含有量が０．１質量％以上３質量％以下の場合、スラグ剥離性を良好にする効果がより向上する。したがって、金属Ｓｉ含有量は、０．１質量％以上３質量％以下とすることが好ましい。金属Ｓｉ含有量は、前記効果をより向上させる観点から、より好ましくは０．２質量％以上である。また、前記効果をより向上させる観点から、より好ましくは１質量％以下である。
【００２４】
［金属Ｓｉの含有量［Ｓｉ］（質量％）と、ステンレス鋼に含有されるＣｒの含有量［Ｃｒ］（質量％）との関係：３［Ｓｉ］／２［Ｃｒ］≧０．０２５］
本発明者らは、鋭意検討した結果、フラックス中の金属Ｓｉの含有量とステンレス鋼中のＣｒの含有量には、スラグ剥離性を向上させるための関係があることを見出した。すなわち、「３［Ｓｉ］／２［Ｃｒ］」（｛３×Ｓｉ含有量｝÷｛２×Ｃｒ含有量｝）の値を０．０２５以上とすることで、ステンレス鋼中のＣｒが酸化することを十分に防止し、スラグ剥離性を向上させることができる。「３［Ｓｉ］／２［Ｃｒ］」の値が０．０２５未満では、Ｃｒの酸化を防ぐ効果が低く、十分なスラグ剥離性が得られない。したがって、「３［Ｓｉ］／２［Ｃｒ］」の値は、０．０２５以上とする。「３［Ｓｉ］／２［Ｃｒ］」の値は、前記効果をより向上させる観点から、好ましくは０．０３５以上、より好ましくは０．０４５以上である。
【００２５】
［金属弗化物：１質量％以上２０質量％以下］
フラックスは、金属弗化物を含有してもよい。金属弗化物はアークを安定させるとともにスラグの流動性を増し、滑らかなビードを得るために重要な役割を果たす成分である。これらの効果は１質量％以上添加することで有効に発揮される。また、２０質量％以下では、アンダカットの発生を抑制できる。したがって、金属弗化物を添加する場合には、金属弗化物含有量は、１質量％以上２０質量％以下とするとよい。ただし、金属弗化物含有量は、１質量％未満であっても問題ない。金属弗化物含有量は、前記効果をより向上させる観点から、好ましくは２質量％以上、より好ましくは３質量％以上である。また、アンダカットの発生をより抑制する観点から、好ましくは１７質量％以下である。なお、金属弗化物としては、ＣａＦ２、Ｎａ３ＡｌＦ６、ＢａＦ２等が挙げられ、具体的な原料としては、ほたる石、氷晶石あるいはフッ化バリウム等が挙げられる。
【００２６】
［金属Ｖの含有量［Ｖ］（質量％）と、金属Ｎｂの含有量［Ｎｂ］（質量％）との合計の含有量：０．１≦［Ｖ］＋［Ｎｂ］≦３．０］
金属Ｖおよび金属Ｎｂは、それぞれ溶接金属中のＣやＮと結びつき、炭化物や窒化物を形成することにより、溶接金属の耐熱亀裂性を向上させる。溶接金属の耐熱亀裂性が要求される場合は、金属Ｖ、金属Ｎｂについては、金属Ｖの含有量［Ｖ］（質量％）と、金属Ｎｂの含有量［Ｎｂ］（質量％）との合計の含有量が、「０．１≦［Ｖ］＋［Ｎｂ］≦３．０」を満たす範囲で添加するとよい。「［Ｖ］＋［Ｎｂ］」の値は、前記効果をより向上させる観点から、好ましくは０．３以上である。また、スラグ剥離性をより向上させる観点から、好ましくは２以下である。
【００２７】
金属Ｖおよび金属Ｎｂの含有量は、「０．１≦［Ｖ］＋［Ｎｂ］≦３．０」を満たす範囲で添加する場合、いずれか一方が０質量％であってもよい。
金属Ｖおよび金属Ｎｂは、フラックス中に、単体または合金として含有される。なお、上記金属成分については、フェロバナジウム、フェロニオブといった形で添加してもよい。
【００２８】
［残部］
本実施形態のフラックスの成分組成におけるその他の残部には、その他の金属として、例えば、金属Ｍｎ、金属Ｆｅ、金属Ｎｉ、金属Ｍｏ、金属Ｗ、金属Ｃｕを本発明の効果を妨げない範囲で含有してもよい。詳細には、例えば、合計２８質量％以下、好ましくは２６質量％以下、より好ましくは２５質量％以下の範囲で含有されていてもよい。なお、これらの成分は、単体として存在してもよいし、合金として存在していてもよい。
【００２９】
また、その他の残部は、不可避的不純物である。不可避的不純物として、Ｐ、Ｓ、Ａｓ、Ｔａ、Ｂ、Ｃ、およびＣＯ２等が本発明の効果を妨げない範囲で含有されていてもよい。詳細には、例えば、合計１質量％以上９質量％以下の範囲で含有されていてもよい。これらの不可避的不純物は、天然鉱物を原料とするため含まれるものである。また、ＣＯ２は、ＭｇＯやＣａＯの炭酸塩に由来するものであり、例えば０．５質量％以上７質量％以下含まれる。なお、Ｃは単体として含まれたり合金中として含まれたりする。
そして、Ｐ、Ｓ、Ａｓ、Ｔａ、Ｂ、Ｃ、およびＣＯ２等については、前記した所定の含有量を超えなければ、不可避的不純物として含有される場合だけではなく、積極的に添加される場合であっても、本発明の効果を妨げない。また、前記した必須成分ではない金属弗化物、金属Ｖ、金属Ｎｂ、金属Ｍｎ、金属Ｆｅ、金属Ｎｉ、金属Ｍｏ、金属Ｗ、金属Ｃｕ等については、積極的に添加してもよいが、不可避的不純物として含まれていてもよい。
【００３０】
［その他］
本実施形態において、溶接の対象とするワークは、例えば軟鋼や低合金鋼である。また、溶接に用いる帯状電極は、例えば、Ｃｒを１０質量％以上１９質量％以下含有するステンレス鋼である。
本実施形態のサブマージアーク溶接用フラックスは、連鋳用ロール等の肉盛溶接を行う場合に適する。
【００３１】
［製造方法］
本実施形態のフラックスの製造方法としては、例えば、以下の方法が挙げられるが、これに限定されるものではない。所定量の原料粉を配合し、結合剤（バインダ）とともに混練した後、造粒し、焼成し、整粒する等して、本実施形態に係る組成を有するサブマージアーク溶接用フラックスを製造する。その際、結合剤としては、例えば、ポリビニルアルコールや水ガラスを使用することができる。また、造粒法は、特に限定されるものではないが、転動式造粒機や押し出し式造粒機等を用いる方法が好ましい。
【００３２】
以上のような構成とされた本実施形態のサブマージアーク溶接用フラックスにおいては、ＭｇＯ：１７質量％以上３０質量％以下、Ａｌ２Ｏ３：１０質量％以上２０質量％以下、ＳｉＯ２：１０質量％以上３０質量％以下、ＺｒＯ２：５質量％以上１５質量％以下、ＣａＯ：１．０質量％以上１５質量％以下、を含有するとともに、金属Ｓｉを含有し、金属Ｓｉの含有量［Ｓｉ］（質量％）と、ステンレス鋼に含有されるＣｒの含有量［Ｃｒ］（質量％）との関係が、３［Ｓｉ］／２［Ｃｒ］≧０．０２５とされているので、例えば３００℃以上６００℃以下のような高温のパス間温度域で、サブマージアーク溶接によってステンレス鋼の帯状電極を用いて肉盛溶接を行っても、スラグ剥離性に優れ、かつ良好なビード形状の溶接金属を得ることができる。
【００３３】
また、本実施形態のサブマージアーク溶接用フラックスは、金属弗化物：１質量％以上２０質量％以下を含有する場合、アークが安定するとともにスラグの流動性が増し、溶接金属のビード形状がより良好となる。
【実施例】
【００３４】
次に本発明の実施例を示す。表１、２に示す成分組成のサブマージアーク溶接用フラックスおよびバンドフープを使用して以下の条件で周方向に肉盛溶接を行い、スラグ剥離性およびビード形状について評価した。なお、予熱・パス間温度は、接触式の温度センサや放射温度計等を用いることで測定することができる。また、フラックスの成分は、例えばＪＩＳ  Ｚ  ３３５２：２０１０に記載の方法に準拠して測定すればよい。
【００３５】
〈溶接施工条件〉
被溶接材：Ｓ２５Ｃ（軟鋼）、直径２５０ｍｍ×長さ１０００ｍｍ
溶接方法：帯状電極サブマージアーク溶接
使用電極（バンドフープ）：ステンレス鋼、厚さ０．４ｍｍ×幅５０ｍｍ
極性：ＤＣ，ＲＰ
溶接電流：６５０Ａ
溶接電圧：２５Ｖ
溶接速度：１９ｃｍ／ｍｉｎ
予熱・パス間：３５０℃以上６００℃以下
溶接方法：４パス１層で３層盛
【００３６】
評価項目および評価基準は以下のとおりである。
［スラグ剥離性］
スラグ剥離性は、自然剥離したものを非常に良好（◎）、軽くたたくことにより剥離したものを良好（○）、軽くたたくだけでは剥離しなかったものを不良（×）とし、◎、○のものを合格とした。
【００３７】
［ビード形状］
ビード形状は、目視によって評価した。
ビード表面が均一でアンダカットやオーバーラップが無いビードであったものを非常に良好（◎）、アンダカットやオーバーラップがあったものの、０．３ｍｍ未満の軽度のアンダカットや０．３ｍｍ未満の軽度のオーバーラップであったものを良好（○）、０．３ｍｍ以上のアンダカットや０．３ｍｍ以上のオーバーラップがあったものを不良（×）とし、◎、○のものを合格とした。
【００３８】
そして、総合評価として、前記評価項目のいずれも◎のものを◎、いずれか一方が◎で他方が○、または、いずれも○のものを○、いずれか一つでも×のものを×として記した。
【００３９】
これらの結果を表１、２に示す。なお、表中、本発明の範囲を満たさないものは数値に下線を引いて示す。また、「その他の金属」の数値は、小数点以下２桁目を四捨五入した値である。
【００４０】
【表１】
0006725294.tif 000002
【００４１】
【表２】
0006725294.tif 000003
【００４２】
表１、２に示すように、本発明の範囲を満足するまたは参考例であるＡ１〜Ａ２４、Ａ１−２〜Ａ４−３は、すべての評価項目において合格であった。
一方、本発明の範囲を満足しないＢ１〜Ｂ１３は、以下の結果となった。
【００４３】
Ｂ１は、ＭｇＯ含有量が少ないため、スラグ剥離性に劣った。
Ｂ２は、ＭｇＯ含有量が多いため、スラグ剥離性に劣った。
Ｂ３は、Ａｌ２Ｏ３含有量が少ないため、ビード形状に劣った。
Ｂ４は、Ａｌ２Ｏ３含有量が多いため、ビード形状に劣った。
【００４４】
Ｂ５は、ＳｉＯ２含有量が少ないため、ビード形状に劣った。
Ｂ６は、ＳｉＯ２含有量が多いため、ビード形状に劣った。
Ｂ７は、ＺｒＯ２含有量が少ないため、ビード形状に劣った。
Ｂ８は、ＺｒＯ２含有量が多いため、スラグ剥離性に劣った。
【００４５】
Ｂ９は、ＣａＯ含有量が少ないため、スラグ剥離性に劣った。
Ｂ１０は、ＣａＯ含有量が多いため、ビード形状に劣った。
Ｂ１１は、「３Ｓｉ／２Ｃｒ」の値が小さいため、スラグ剥離性に劣った。
Ｂ１２は、「３Ｓｉ／２Ｃｒ」の値が小さいため、スラグ剥離性に劣った。
Ｂ１３は、「３Ｓｉ／２Ｃｒ」の値が小さいため、スラグ剥離性に劣った。
【００４６】
また、Ａ１〜Ａ４については、それぞれ、Ａ１−２〜Ａ４−２と比較して特にビード形状が良好であった。これにより金属弗化物による効果が確認された。
また、Ａ１〜Ａ４、Ａ１−３〜Ａ４−３については、下記のヒートクラック試験方法にて耐熱亀裂性を評価したところ、Ａ１〜Ａ４は、Ａ１−３〜Ａ４−３と比較して良好な耐熱亀裂性を有することが確認された。これによりＶ、Ｎｂによる効果が確認された。
なお、ヒートクラック試験は、高周波コイルにより試験片表面を急速加熱し、次いで表面から水冷するという行為を繰り返す方式の試験である。具体的条件としては、試験片表面温度において７００℃と１５０℃との繰り返しを８００回行った。試験後、試験片を切断し、最大割れ深さを測定して耐熱亀裂性を評価した。
【００４７】
以上、本発明について実施の形態および実施例を示して詳細に説明したが、本発明の趣旨は前記した内容に限定されることなく、その権利範囲は特許請求の範囲の記載に基づいて広く解釈しなければならない。なお、本発明の内容は、前記した記載に基づいて広く改変・変更等することが可能であることはいうまでもない。